(57)【特許請求の範囲】
【請求項１】
ポリプロピレン系シートを用いて固相圧空成形することにより熱成形容器を製造する方法であって、前記ポリプロピレン系シートは、主層からなる単層シート又は主層／接着性層／バリア層／接着性層／主層の３種５層からなる多層シートからなり、前記ポリプロピレン系シートの主層は、下記要件（Ａ１）及び（Ａ２）を満たすプロピレン単独重合体であるプロピレン系樹脂（Ａ）と無機フィラー（Ｂ）とを、プロピレン系樹脂（Ａ）及び無機フィラー（Ｂ）の合計を１００重量％として、プロピレン系樹脂（Ａ）を５０〜９９重量％、無機フィラー（Ｂ）を５０〜１重量％含むプロピレン系樹脂組成物（Ｘ）からなり、固相圧空成形の成形温度は、前記ポリプロピレン系シートの主層の融解ピーク温度以下の温度であり、容器の深さ／口径の比が１．０以上の深絞り構造となるように、固相圧空成形することを特徴とする熱成形容器の製造方法。
要件（Ａ１）：メルトフローレート（ＭＦＲ）（温度２３０℃、２．１６ｋｇ荷重）が０．３〜３．０ｇ／１０分
要件（Ａ２）：示差走査熱量計（ＤＳＣ）で測定された融解ピーク温度が１６０℃以上
【請求項２】
前記ポリプロピレン系シートが、主層／接着性層／バリア層／接着性層／主層の３種５層からなる多層シートであることを特徴とする請求項１に記載の熱成形容器の製造方法。
【請求項３】
前記バリア層が、エチレン−ビニルアルコール共重合体層又はメタキシリレンアジパミド系ポリアミド樹脂層であることを特徴とする請求項１又は２に記載の熱成形容器の製造方法。
【請求項４】
前記プロピレン系樹脂組成物が、結晶核剤（Ｃ）を含有することを特徴とする請求項１〜３のいずれか１項に記載の熱成形容器の製造方法。
【請求項５】
熱成形容器が、レトルト処理が施されるための容器であることを特徴とする請求項１〜４のいずれか１項に記載の熱成形容器の製造方法。
【発明の詳細な説明】
【技術分野】
【０００１】
本発明は、熱成形容器とその製造方法に関し、さらに詳しくは、レトルト処理に耐えうる深絞りの熱成形容器とその製造方法に関し、ポリプロピレン系シートを融解ピーク温度以下の温度で固相圧空成形することにより得られる熱成形容器とその製造方法に関する。
【背景技術】
【０００２】
従来より、ポリスチレン、ポリエチレンテレフタレート、ポリプロピレン等の熱可塑性樹脂を用いた容器が製造されている。熱可塑性樹脂の中でも、プロピレン系樹脂組成物は、耐熱性、剛性、耐衝撃性、衛生面などに優れていることから、食品等の容器として好適に用いられており、特に、高い耐熱性を必要とする電子レンジでのレンジアップ容器、高温充填が必要な容器等に使用範囲が広がってきている。
【０００３】
食品容器として、容器の口径に対して内容物を収容する本体の深さが深い容器、いわゆる深絞り容器は、口径に比較し内容量を多くできる、持ちやすいといった点で有効である。
このような深絞り容器の成形において、射出成形が、用いる金型によって所望の形状に成形し易いという利点から、深絞り容器の成形に適している。しかし、射出成形は、多数個取りにした場合の金型費用が高い、生産スピードが熱成形と比較し遅い、薄肉成形品を生産しにくいという問題を有している。
【０００４】
一方、熱可塑性樹脂をシート状に押出成形した後、そのシートを再加熱して所望の容器を得る、真空成形、真空圧空成形、固相圧空成形等の熱成形法が、成形し易く生産性が高いことから大量生産に向く上、多層化製品を得るのも容易なことから、広く普及している。
しかし、真空成形、真空圧空成形等のシートを溶融した状態で容器を成形する熱成形法は、シートを融点以上の温度まで再加熱して容器とするため、容器の深さ／口径比（以下、「深絞り比」と略記することがある。）が大きく容器として価値の高い深絞り容器を成形することが難しい。
【０００５】
また、近年は食品の安全性確保のために高温レトルト処理が行われることが多く、このような高温レトルト処理に耐えられる包装材料が求められてきており、フィルム材料については、耐熱性、シール性を兼ね備えた材料が各種提案されている（特許文献１及び特許文献２参照）。一方、シートを熱成形して得られる熱成形容器についても各種材料の提案がなされてきている（特許文献３及び特許文献４参照）が、固相圧空成形による深絞り容器成形が可能なレトルト耐熱シート材料としては十分ではなく、特に、本発明者らの検討によれば、従来の固相圧空成形による深絞り容器においては、レトルト処理をする際の収縮が大きいという問題点が見出され、このような問題点が解決されたレトルト処理が可能な深絞り熱成形容器が求められる。
【先行技術文献】
【特許文献】
【０００６】
【特許文献１】特開２００６−１５０８９２号公報
【特許文献２】特開２００６−３０７１２０号公報
【特許文献３】特開２００６−２８２２５９号公報
【特許文献４】特開２００８−２０７８１８号公報
【発明の概要】
【発明が解決しようとする課題】
【０００７】
本発明の目的は、上記従来技術の問題点に鑑み、ポリプロピレン系シートを圧空成形することで製造可能であり、固相圧空成形して得られるレトルト処理が可能な深絞り構造を有する熱成形容器であって、成形性が良好であり、特にレトルト処理した際の収縮率が小さい熱成形容器を提供することにある。
【課題を解決するための手段】
【０００８】
本発明者らは、上記課題を解決するために鋭意研究を重ねた結果、特定のプロピレン系樹脂を無機フィラーで複合化した樹脂組成物からなるポリプロピレン系シートを固相圧空成形すると、レトルト処理に対する耐熱性が得られることを見出し、本発明を完成するに至った。
【０００９】
すなわち、本発明の第１の発明によれば、ポリプロピレン系シートを用いて固相圧空成形により得られる熱成形容器であって、前記ポリプロピレン系シートの主層は、下記要件（Ａ１）及び（Ａ２）を満たすプロピレン系樹脂（Ａ）と無機フィラー（Ｂ）とを、プロピレン系樹脂（Ａ）及び無機フィラー（Ｂ）の合計を１００重量％として、プロピレン系樹脂（Ａ）を６０〜９９重量％、無機フィラー（Ｂ）を４０〜１重量％含むプロピレン系樹脂組成物（Ｘ）からなり、容器の深さ／口径の比が１．０以上の深絞り構造を有することを特徴とする熱成形容器が提供される。
要件（Ａ１）：メルトフローレート（ＭＦＲ）（温度２３０℃、２．１６ｋｇ荷重）が０．３〜３．０ｇ／１０分
要件（Ａ２）：示差走査熱量計（ＤＳＣ）で測定された融解ピーク温度が１６０℃以上
【００１０】
また、本発明の第２の発明によれば、第１の発明において、ポリプロピレン系シートは、さらに、バリア層として、エチレン−ビニルアルコール共重合体層又はメタキシリレンアジパミド系ポリアミド樹脂層を有することを特徴とする熱成形容器が提供される。
【００１１】
また、本発明の第３の発明によれば、第１又は第２の発明において、プロピレン系樹脂組成物が、結晶核剤（Ｃ）を含有することを特徴とする熱成形容器が提供される。
【００１２】
さらに、本発明の第４の発明によれば、第１〜３のいずれかの発明において、熱成形容器が、レトルト処理が施されるための容器であることを特徴とする熱成形容器が提供される。
一方、本発明の第５の発明によれば、ポリプロピレン系シートを用いて固相圧空成形することにより熱成形容器を製造する方法であって、前記ポリプロピレン系シートの主層は、前記要件（Ａ１）及び（Ａ２）を満たすプロピレン系樹脂（Ａ）と無機フィラー（Ｂ）とを、プロピレン系樹脂（Ａ）及び無機フィラー（Ｂ）の合計を１００重量％として、プロピレン系樹脂（Ａ）を６０〜９９重量％、無機フィラー（Ｂ）を４０〜１重量％含むプロピレン系樹脂組成物（Ｘ）からなり、固相圧空成形の成形温度は、前記ポリプロピレン系シートの主層の融解ピーク温度以下の温度であり、容器の深さ／口径の比が１．０以上の深絞り構造となるように、固相圧空成形することを特徴とする熱成形容器の製造方法が提供される。
【発明の効果】
【００１３】
本発明の熱成形容器は、レトルト処理によっても、容器の収縮が非常に小さいため、特に食品容器や医療容器等に、広く適用することが可能である。
また、本発明の熱成形容器は、特定のポリプロピレン系樹脂組成物からなるポリプロピレン系シートを用いて、これに固相圧空成形法を適用することによって、容器の大小、形状の違いがあるにもかかわらず、レトルト処理による変形の少ない容器状の成形品を、歩留まり良く、高速サイクルで、安定して容易に成形することができるという効果を有する。
【発明を実施するための形態】
【００１４】
本発明の熱成形容器は、ポリプロピレン系シートを用い、固相圧空成形により得られる熱成形容器であって、シートの主層は、下記要件（Ａ１）及び（Ａ２）を満たすプロピレン系樹脂（Ａ）と無機フィラー（Ｂ）とを、プロピレン系樹脂（Ａ）及び無機フィラー（Ｂ）の合計を１００重量％として、プロピレン系樹脂（Ａ）を５０〜９９重量％、無機フィラー（Ｂ）を５０〜１重量％含むプロピレン系樹脂組成物（Ｘ）からなり、成形容器は、容器の深さ／口径の比が１．０以上の深絞り構造を有することを特徴とする。
要件（Ａ１）：メルトフローレート（ＭＦＲ）（温度２３０℃、２．１６ｋｇ荷重）が０．３〜３．０ｇ／１０分
要件（Ａ２）：示差走査熱量計（ＤＳＣ）で測定された融解ピーク温度が１６０℃以上
以下、本発明を項目毎に、順次説明するが、本発明は以下の説明に制限されるものではなく、本発明の要旨を逸脱しない範囲において、任意に変形して実施することができる。尚、本明細書において「〜」という表現を用いてその前後に数値を記載する場合、その前後の数値を含む意味で用いることとする。
【００１５】
［プロピレン系樹脂（Ａ）］
本発明においては、熱成形を行う材料シートの主層を構成するプロピレン系樹脂組成物（Ｘ）に用いる第１の成分として、特定のプロピレン系樹脂（Ａ）が用いられている。
係るプロピレン系樹脂（Ａ）は、前記要件（Ａ１）及び（Ａ２）に示す特性・性状を有するものである。
【００１６】
・要件（Ａ１）：メルトフローレート（ＭＦＲ）
本発明において使用するプロピレン系樹脂（Ａ）は、前記要件（Ａ１）に示すとおり、温度２３０℃、２．１６ｋｇ荷重で測定するメルトフローレート（ＭＦＲ）が０．３〜３．０ｇ／１０分であることを特徴とする。
ＭＦＲが０．３ｇ／１０分未満では、溶融流動性が低下しシート成形が困難になる。一方、ＭＦＲが３．０ｇ／１０分を超えると、容器成形時の成形温度が低い温度となり、レトルト処理時の容器の収縮率が大きくなり好ましくない。この中でも、ＭＦＲは０．４〜２．５ｇ／１０分であることが好ましい。
【００１７】
なお、メルトフローレート（ＭＦＲ）は、ＪＩＳ  Ｋ６９２１−２の「プラスチック−ポリプロピレン（ＰＰ）成形用及び押出用材料−第２部：試験片の作り方及び性質の求め方」に準拠して、試験条件：２３０℃、２．１６ｋｇ荷重で測定した値である。
プロピレン系樹脂（Ａ）のメルトフローレート（ＭＦＲ）の制御は、従来から公知の方法で可能であり、通常は、プロピレン系樹脂（Ａ）の重合条件である温度や圧力を調節したり、重合時に添加する水素等の連鎖移動剤の添加量を制御することにより、行うことができる。
【００１８】
・要件（Ａ２）：融解ピーク温度
また、プロピレン系樹脂（Ａ）は、示差走査熱量計（ＤＳＣ：Ｄｉｆｆｅｒｅｎｔｉａｌ  Ｓｃａｎｎｉｎｇ  Ｃａｌｏｒｉｍｅｔｅｒ）により、測定された融解ピーク温度が１６０℃以上であることを特徴とする。融解ピーク温度が１６０℃未満の場合は、容器の剛性及び耐熱性が低下するとともに、容器成形時の成形温度が低い温度となり、レトルト処理時の容器の収縮率が大きくなる。融解ピーク温度は１６２℃以上がより好ましい。融解ピーク温度の上限としては、特に制限はないが、通常２００℃である。融解ピーク温度は好ましくは１８０℃以下、より好ましくは１７５℃以下である。
融解ピーク温度を調整するには、重合反応系へ供給するα−オレフィン等の共重合モノマーの量を制御することにより、容易に調整することができる。
なお、融解ピーク温度の具体的測定は、セイコーインスツルメンツ社製ＤＳＣや、その他の同等のＤＳＣを用い、試料５．０ｍｇを採り、２００℃で５分間保持した後、４０℃まで１０℃／分の降温速度で結晶化させ、さらに１０℃／分の昇温速度で２００℃まで昇温し、融解させたときのピーク温度を融解ピーク温度（単位：℃）とすればよい。
【００１９】
・プロピレン系樹脂（Ａ）の製造方法
本発明で用いられるプロピレン系樹脂（Ａ）を製造するための重合用触媒としては、チーグラーナッタ型触媒、メタロセン触媒等が挙げられ、特に限定はされないが、１６０℃以上の融解ピーク温度の重合体を得るためには、塩化マグネシウム担持型のチーグラーナッタ型触媒が好ましい。
プロピレン系樹脂（Ａ）の重合方法としては、スラリー法、バルク法、溶液法、気相法等の各種汎用プロセスが適用できる。これら重合反応は、単独反応器だけでなく、複数の反応器を用いて多段にしてもよく、重合方法も例えばバルク法−気相法等、複数組み合わせて用いることもできる。
本明細書において、プロピレン系樹脂（Ａ）という語を用いる場合、前記要件（Ａ１）及び（Ａ２）を満たすものであれば、プロピレン単独重合体であっても、プロピレンとプロピレン以外のα−オレフィンとの共重合体であってもよい。但し、プロピレンを含む全α−オレフィン成分のうち、プロピレンのモル％が最も多いものを意味する。また、本明細書において、特に断らない限り、「α−オレフィン」という語は、プロピレンを除くものとし、また、エチレンを含むものとする。よって、プロピレン系樹脂（Ａ）は、プロピレンの単独重合体、プロピレンとα−オレフィンとのランダム共重合体、プロピレンとα−オレフィンとの共重合ゴム成分を含むブロック共重合体等が挙げられ、一種類でも、二種類以上の混合物としても、用いることができるが、プロピレンの含量が、５０モル％以上であるものが好ましく、７０モル％以上であるものがより好ましく、９０モル％以上が更に好ましい。更に、１６０℃以上の融解ピーク温度の重合体を得るためには、プロピレンの単独重合体が好ましい。
【００２０】
プロピレンとα−オレフィンとのランダム共重合体、プロピレンとα−オレフィンとの共重合ゴム成分を含むブロック共重合体等のプロピレン共重合体に用いるα−オレフィンとしては、炭素数２〜２０のα−オレフィンが挙げられる。好ましくはエチレン、１−ブテン、１−ペンテン、１−ヘキセン、４−メチル−１−ペンテン、１−オクテン等の炭素数２〜８のα−オレフィン、より好ましくはエチレン、１−ブテン等の炭素数２〜４のα−オレフィンであり、これらのα−オレフィンは、一種類での共重合体としても、二種類以上の多元系共重合体としてもよい。
具体的には、プロピレン−エチレン共重合体、プロピレン−１−ブテン共重合体、プロピレン−エチレン−１−ブテン共重合体、プロピレン−エチレン−１−ペンテン共重合体、プロピレン−１−ペンテン共重合体、プロピレン−１−ヘキセン共重合体、プロピレン−４−メチル−１−ペンテン共重合体、プロピレン−１−オクテン共重合体のような、各種二元あるいは三元共重合体が挙げられる。
プロピレン系樹脂（Ａ）としてプロピレンとプロピレン以外のα−オレフィンとの共重合体を用いる場合、１６０℃以上の融解ピーク温度の重合体を得るためにはα−オレフィンの割合が、０．１〜１モル％程度が好ましい。
【００２１】
また、重合に用いる触媒は、これにオレフィンを接触させて少量重合されることからなる予備重合処理に付されたものが好ましい。予備重合処理を行うことにより、本重合を行った際に、ゲルの生成を防止できる。その理由としては、本重合を行った際の重合体粒子間で長鎖分岐を均一に分布させることができるためと考えられ、また、そのことにより溶融物性を向上させることができる。
【００２２】
予備重合時に使用するオレフィンは、特に限定はないが、プロピレン、エチレン、１−ブテン、１−ヘキセン、１−オクテン、４−メチル−１−ペンテン、３−メチル−１−ブテン、ビニルシクロアルカン、スチレン等を例示することができる。オレフィンのフィード方法は、オレフィンを反応槽に定速的にあるいは定圧状態になるように維持するフィード方法やその組み合わせ、段階的な変化をさせる等、任意の方法が可能である。予備重合温度、時間は、特に限定されないが、各々−２０℃〜１００℃、５分〜２４時間の範囲であることが好ましい。また、予備重合量は、予備重合ポリマー量が、触媒成分１に対する重量比で、好ましくは０．０１〜１００、さらに好ましくは０．１〜５０である。また、予備重合時に触媒成分を添加、又は追加することもできる。
また、上記の各成分の接触の際もしくは接触の後に、ポリエチレン、ポリプロピレン等の重合体、シリカ、チタニア等の無機酸化物の固体を共存させる等の方法も可能である。
【００２３】
・重合用触媒、重合方法
重合様式は、オレフィン重合用触媒とモノマーが効率よく接触するならば、あらゆる様式を採用しうる。
具体的には、不活性溶媒を用いるスラリー法、不活性溶媒を実質的に用いずプロピレンを溶媒として用いる、所謂バルク法、溶液重合法あるいは実質的に液体溶媒を用いず各モノマーをガス状に保つ気相法などが採用できる。また、連続重合、回分式重合を行う方法も適用される。また、反応器を１つだけ用いる単段重合以外に、２段以上の多段重合することも可能である。
【００２４】
スラリー重合の場合は、重合溶媒として、ヘキサン、ヘプタン、ペンタン、シクロヘキサン、ベンゼン、トルエン等の飽和脂肪族又は芳香族炭化水素の単独又は混合物が用いられる。
また、前記要件（Ａ−１）を満たす為に、重合温度、重合圧力、分子量調整剤を以下の条件にすることが好ましい。重合温度は、通常０℃以上、１５０℃以下である。特に、バルク重合を用いる場合には、４０℃以上が好ましく、更に好ましくは５０℃以上である。また上限は８０℃以下が好ましく、更に好ましくは７５℃以下である。
さらに、気相重合を用いる場合には、４０℃以上が好ましく、更に好ましくは５０℃以上である。また上限は１００℃以下が好ましく、更に好ましくは９０℃以下である。
重合圧力は、大気に対する相対圧力として、１．０ＭＰａ以上、５．０ＭＰａ以下である。特に、バルク重合を用いる場合には、１．５ＭＰａ以上が好ましく、更に好ましくは２．０ＭＰａ以上である。また上限は４．０ＭＰａ以下が好ましく、更に好ましくは３．５ＭＰａ以下である。
さらに、気相重合を用いる場合には、大気に対する相対圧力として、１．５ＭＰａ以上が好ましく、更に好ましくは２．０ＭＰａ以上である。また上限は２．５ＭＰａ以下が好ましく、更に好ましくは２．０ＭＰａ以下である。
【００２５】
さらに、分子量調節剤として、また活性向上効果のために、補助的に水素を用いることができる。水素は、プロピレンに対してフィード比で、０〜１ｍｏｌ％の範囲で用いるのがよく、好ましくは０．０００１ｍｏｌ％以上であり、さらに好ましくは０．００１ｍｏｌ％以上用いるのがよい。
使用する水素の量を変化させることで、生成する重合体の平均分子量の他に、分子量分布、分子量分布の高分子量側への偏り、非常に高い分子量成分、分岐（量、長さ、分布）を制御することができ、そのことにより、溶融張力、溶融延展性といった溶融物性を制御することができる。
【００２６】
また、プロピレン以外に、炭素数２〜２０のα−オレフィンをコモノマーとして使用する共重合を行ってもよい。プロピレン系樹脂（Ａ）をプロピレン以外のα−オレフィンとの共重合とする場合には、プロピレン系樹脂（Ａ）中の（総）コモノマー含量は、好ましくは、０．１モル％以上、１モル％以下の範囲であり、上記コモノマーを複数種使用することも可能である。好ましいコモノマーの具体例としては、エチレン、１−ブテン、１−ヘキセン、１−オクテン、４−メチル−１−ペンテン等の炭素数２〜８のα−オレフィン（但し、プロピレンを除く。）であり、より好ましくはエチレン、１−ブテン等の炭素数２〜４のα−オレフィン（但し、プロピレンを除く。）である。
プロピレン以外に、炭素数２〜２０のα−オレフィンをコモノマーとして使用する共重合を行なう場合には、本発明に係るプロピレン系樹脂（Ａ）を溶融物性と触媒活性をバランスよく得るためには、エチレンを０．５モル％以下で用いるのが好ましい。また、１６０℃以上の融解ピーク温度の重合体を得るためにも、エチレンを０．５モル％以下で用いるのが好ましい。
特に剛性の高い重合体を得るためには、重合体中に含まれるエチレンを０．２モル％以下になるように、エチレンを用いるのがよく、更に好ましくはプロピレン単独重合である。プロピレン系樹脂（Ａ）は、融解ピーク温度の高いプロピレンホモ重合体が好ましく、具体的な銘柄としては、例えば、日本ポリプロ株式会社社製の商品名「ノバテック（登録商標）ＰＰ」が好ましく挙げられる。
【００２７】
［無機フィラー（Ｂ）］
本発明において、熱成形を行う材料シートの主層を構成するプロピレン系樹脂組成物（Ｘ）には、無機フィラー（Ｂ）を使用する。無機フィラー（Ｂ）は熱安定性が良く、変形しないため、これをポリプロピレン系樹脂組成物（Ｘ）に配合することで熱成形容器としたときの収縮率を小さくすることができる。また、成形温度を高くすることができるため、得られる熱成形容器の収縮率が小さくなる。
【００２８】
無機フィラー（Ｂ）としては、シリカ、タルク、マイカ、クレー等の天然系の無機フィラー、及び炭酸カルシウム、炭酸マグネシウム、水酸化カルシウム等の水酸化物の無機フィラー、珪酸ナトリウム、珪酸カルシウム等の珪酸塩の無機フィラー、酸化チタン、酸化鉄、酸化亜鉛、酸化マグネシウム、アルミナ、ゼオライト等の酸化物の無機フィラー、リン酸アルミニウム、硫酸バリウム等の塩類、カーボンブラック、グラファイト等の炭素系の無機フィラー等が挙げられる。これらに挙げたものの中でも天然系の無機フィラーが好ましく、タルク、マイカがより好ましく、タルクが特に好ましい。以上で挙げた無機フィラーは１種のみで用いても、２種以上を組み合わせ用いることもできる。無機フィラーの粒径は特に限定されないが、好ましくは０．１〜５０μｍであり、より好ましくは５〜２０μｍである。
【００２９】
無機フィラー（Ｂ）は樹脂成分との親和性を向上させて、無機フィラーの分散性や得られる成形体の機械的強度を改良したり、無機フィラーの表面を化学的に安定化させて、変色や樹脂劣化を防ぐ目的で、表面処理されたものが望ましい。表面処理剤としては、界面活性剤、カップリング剤、高級脂肪酸、高級脂肪酸エステル、高級脂肪酸金属塩、高級アルコール、各種ワックス、極性ポリオレフィン等を用いることができる。中でも、γ−アミノプロピルトリメトキシシラン、Ｎ−β−（アミノエチル）−γ−アミノプロピルトリメトキシシラン、γ−グリシドキシプロピルトリメトキシシラン、β−（３，４−エポキシシクロヘキシル）エチルトリメトキシシラン等のアミノシラン、エポキシシラン、イソプロピルトリ（Ｎ−アミドエチル、アミノエチル）チタネ−トが好ましい。
【００３０】
［プロピレン系複合樹脂組成物（Ｘ）］
熱成形を行う材料シートの主層を構成するプロピレン系樹脂組成物（Ｘ）は、上記プロピレン系樹脂（Ａ）と無機フィラー（Ｂ）の各成分を混合して得られる。無機フィラー（Ｂ）の配合比率は、プロピレン系樹脂（Ａ）及び無機フィラー（Ｂ）の合計を１００重量％として、プロピレン系樹脂（Ａ）が５０〜９９重量％、無機フィラー（Ｂ）が５０〜１重量％である。無機フィラーの量が５０重量％を超えると、樹脂材料中の無機フィラーの分散性が低下し、成形時の押出性や容器等の熱成形品の賦型性、耐寒性、耐衝撃性が劣る。一方、プロピレン系樹脂（Ａ）が９９重量％を超えると、容器等の二次成形品の剛性や耐熱性が劣るため、熱成形品の大きさに限界が生じたり、補強構造の複雑な設計を要することから金型費が高くなったり、形状付与等による容器生産性が劣る等の問題が生じる。また、プロピレン系樹脂（Ａ）が９９重量％を超えることは、無機フィラー（Ｂ）が１重量％未満となることを意味し、本明細書の実施例で示すような熱レトルト性の改良効果が不十分となる。
無機フィラー（Ｂ）の好ましい量は、プロピレン系樹脂（Ａ）及び無機フィラー（Ｂ）の合計を１００重量％として、４０重量％以下、より好ましくは３０重量％以下であり、さらに好ましくは２０重量％以下であり、また、好ましくは３重量％以上、より好ましくは５重量％である。一方、プロピレン系樹脂（Ａ）の配合量は、無機フィラー（Ｂ）の好ましい量に合わせて好ましくは６０重量％以上、より好ましくは７０重量％以上、さらに好ましくは８０重量％以上であり、また、好ましくは９７重量％以下、より好ましくは９５重量％以下である。
【００３１】
これらのプロピレン系樹脂（Ａ）、無機フィラー（Ｂ）、及び以下に説明するその他の配合剤の混合は、例えばゲレーションミキサーやヘンシェルミキサーやスーパーミキサー等の高速撹拌機付混合機、リボンブレンダー、タンブラーなどの通常の混合装置が使用でき、さらに押出機やニーダー、カレンダーロール等も使用できる。これらの装置を単独機或いは２機併用の混合機等で溶融分散させながら混練した後にペレット化することにより、プロピレン系複合樹脂材料とすることができる。
【００３２】
［その他の配合剤］
ポリプロピレン系樹脂組成物（Ｘ）には、本発明の効果を著しく阻害しない範囲であれば、上記ポリプロピレン系樹脂（Ａ）及び無機フィラー（Ｂ）以外の配合剤（本明細書において「その他の配合剤」と称することがある。）を使用することができる。
本発明に用いられるプロピレン系樹脂組成物（Ｘ）には、ポリプロピレン系樹脂（Ａ）以外の他の重合体を例えば０〜２０重量％の割合で配合することができる。
他の重合体としては、プロピレン単独あるいはプロピレンと他のα−オレフィンとの共重合体（但し、プロピレン系樹脂（Ａ）に該当するものを除く。）、低密度ポリエチレン、高密度ポリエチレン等の重合体、各種熱可塑性エラストマー等を挙げることができる。
詳細には、プロピレン系樹脂組成物（Ｘ）を８０重量％以上、残りの０〜２０重量％の部分は、汎用の各種プロピレン（共）重合体、エチレン−プロピレン共重合体（但し、プロピレン系樹脂（Ａ）に該当するものを除く。）、低密度又は高密度ポリエチレン、エチレン−酢酸ビニル共重合体、エチレン−（メタ）アクリレート共重合体、各種エラストマー等のような樹脂、エラストマー、充填剤、添加剤のような材料を任意に配合できる。これらの配合材料は、主層である基材層としての役割を果たす特性を備えたものである。
【００３３】
本発明に用いられるプロピレン系樹脂組成物（Ｘ）には、熱レトルト性を向上させるために、結晶核剤（Ｃ）が配合されていることが好ましい。
結晶核剤（Ｃ）の好ましい配合量は、プロピレン系樹脂（Ａ）１００重量部に対し、０．０１〜１重量部の範囲であり、より好ましくは０．０２〜０．８重量部、さらに好ましくは０．０４〜０．５重量部である。結晶核剤の配合量がこの範囲未満の場合、熱レトルト性の向上効果が十分に得られにくく、この範囲を超えると経済性の観点から好ましくない。
【００３４】
本発明において好ましく用いられる結晶核剤としては、有機カルボン酸金属塩系、有機リン酸金属塩系、ソルビトール系、ロジンの金属塩系、アミド系等の結晶核剤を挙げることができる。
【００３５】
有機カルボン酸金属塩系の結晶核剤としては、例えば安息香酸アルミニウム、安息香酸カリウム、安息香酸ナトリウム、安息香酸リチウム、ジ−パラ−ｔ−ブチル安息香酸アルミニウム、ジ−パラ−ｔ−ブチル安息香酸チタン、ジ−パラ−ｔ−ブチル安息香酸クロム、ヒドロキシ−ジ−ｔ−ブチル安息香酸アルミニウム、アルミニウム−ｐ−ブチルベンゾエート、β−ナフトエ酸ナトリウムなどの芳香族カルボン酸金属塩が好ましく挙げられる。
【００３６】
有機リン酸金属塩系結晶核剤としては、例えばビス（４−ｔ−ブチルフェニル）リン酸ナトリウム塩、ビス（４−ｔ−ブチルフェニル）リン酸リチウム塩、ビス（４−ｔ−ブチルフェニル）リン酸アルミニウム塩、２，２’−メチレン−ビス（４，６−ジ−ｔ−ブチルフェニル）リン酸ナトリウム塩、２，２’−メチレン−ビス（４，６−ジ−ｔ−ブチルフェニル）リン酸リチウム塩、２，２’−メチレン−ビス（４，６−ジ−ｔ−ブチルフェニル）リン酸アルミニウム塩、２，２’−メチリデン−ビス（４，６−ジ−ｔ−ブチルフェニル）リン酸カルシウム塩、２，２’−エチリデン−ビス（４，６−ジ−ｔ−ブチルフェニル）リン酸ナトリウム塩、２，２’−エチリデン−ビス（４，６−ジ−ｔ−ブチルフェニル）リン酸塩リチウム、２，２’−エチリデン−ビス（４，６−ジ−ｔ−ブチルフェニル）リン酸アルミニウム塩、ビス−（４−ｔ−ブチルフェニル）リン酸カルシウム塩などの芳香族カルボン酸金属塩が好ましく挙げられる。これらは市販されているものを使用でき、例えばＡＤＥＫＡ社製商品名「アデカスタブＮＡ−１１」（リン酸２，２’−メチレンビス（４，６−ジ−ｔ−ブチルフェニル）ナトリウム塩）、同「アデカスタブＮＡ−２１」（リン酸−２，２’−メチレンビス（４，６−ジ−ｔｅｒｔ−ブチルフェニル）アルミニウム塩）等が、好ましく挙げられる。
【００３７】
ソルビトール系結晶核剤としては、例えば、ジベンジリデンソルビトール、１，３−ジ（メチルベンジリデン）ソルビトール、２，４−ジ（メチルベンジリデン）ソルビトール、１，３−ジ（エチルベンジリデン）ソルビトール、２，４−ジ（エチルベンジリデン）ソルビトール、１，３−ジ（ブチルベンジリデン）ソルビトール、２，４−ジ（ブチルベンジリデン）ソルビトール、１，３−ジ（メトキシベンジリデン）ソルビトール、２，４−ジ（メトキシベンジリデン）ソルビトール、１，３−ジ（エトキシベンジリデン）ソルビトール、２，４−ジ（エトキシベンジリデン）ソルビトール、１，３−クロルベンジリデン−２．４−メチルベンジリデンソルビトール、モノ（メチル）ジベンジリデンソルビトール等が好ましく挙げられる。これらは市販されているものを使用でき、例えば新日本理化社製商品名「ゲルオールＭＤ」、ミリケン社製商品名「ミラッドＮＸ３９８８」等が好ましく挙げられる。
【００３８】
これらの結晶核剤の中で、有機リン酸金属塩系結晶核剤が熱レトルト性向上効果の面で特に好ましい。
【００３９】
また、プロピレン系樹脂組成物（Ｘ）には、酸化防止剤、中和剤、光安定剤、紫外線吸収剤、ブロッキング防止剤、滑剤、帯電防止剤、金属不活性剤など、通常ポリプロピレンに用いることのできる各種添加剤を、本発明の目的を損なわない範囲で配合することができる。
酸化防止剤としては、フェノール系酸化防止剤、フォスファイト系酸化防止剤及びチオ系酸化防止剤などが例示でき、中和剤としては、ステアリン酸カルシウムやステアリン酸亜鉛などの高級脂肪酸塩類が例示でき、光安定剤及び紫外線吸収剤としては、ヒンダードアミン類、ニッケル錯化合物、ベンゾトリアゾール類、ベンゾフェノン類などが例示できる。
【００４０】
［ポリプロピレン系シート］
本発明で使用されるポリプロピレン系シートは、少なくともプロピレン系樹脂組成物（Ｘ）を用いた主層からなるシートであり、２層以上の多層構造であってもなんら差し支えない。例えば、主層と最内層との間に、エチレン−ビニルアルコール共重合体やＭＸＤ６ポリアミド（ＭＸＤ６ポリアミドは、メタキシリレンジアミンとアジピン酸を主成分として用いて得られるメタキシリレンアジパミド系ポリアミドである。）といったバリア性（バリア性樹脂層）及び接着層を配置したバリアシートを設けても、最外層に高光沢層や低光沢層といった意匠性を持たせた層を配置することも可能である。
【００４１】
特にレトルト処理を行う医療容器、食品容器では、内容物の酸化劣化を防ぐために、バリア性樹脂をバリア層とする多層構成にすることが好ましい。このため、本発明のプロピレン系シートは、容器本体部分を構成する主層と、エチレン−ビニルアルコール共重合体（ＥＶＯＨ）、ＭＸＤ６ポリアミド、ポリビニルアルコール、ポリ塩化ビニリデン（ＰＶＤＣ），無水マレイン酸変性ポリプロピレン、ハイインパクトポリスチレン（ＨＩＰＳ）、非結晶ポリエチレンテレフタレート、低発泡ポリスチレンなどからなる各種材料を積層した、ガスバリヤー性を考慮した、いわゆる３層構造、４層構造の積層体とすることもできる。
ガスバリヤー性の層としては、前記のうち、エチレン−ビニルアルコール共重合体（ＥＶＯＨ）あるいはＭＸＤ６ポリアミドが好ましい。
【００４２】
本発明で使用されるポリプロピレン系シートの厚みは、０．３〜４ｍｍであることが好ましく、０．５〜３．５ｍｍがさらに好ましく、０．８〜３ｍｍが特に好ましい。厚みが０．３ｍｍを下回る場合は、得られる容器の剛性が損なわれるおそれがある。一方、厚みが４ｍｍを上回る場合は、シート成形が困難になるおそれがある。
さらに、本発明で使用されるポリプロピレン系シートがバリア層を有する場合、バリア層と主層の厚み比（バリア層／主層）は、０．０２以上２以下であることが好ましく、０．０４以上０．１５以下がより好ましく、０．０６以上０．１２以下がさらに好ましい。バリア層と主層の厚み比が０．０２未満になると、レトルト処理時にバリア性樹脂が吸水しバリア性能が低下する恐れがある。２を超えると、容器成形時のバリア層の伸びムラが発生し、容器の商品価値が低下する恐れがある。
なお、本発明においてポリプロピレン系シートが主層とバリア層からなる時、バリア層及び／又は主層の外側に、本発明の効果を損なわない範囲で他の層があってもよい。同様に、主層とバリア層との間においても他の層があってもよい。
【００４３】
このようなポリプロピレン系シートを得るには、ポリプロピレンの成形に通常用いられる複数のダイを備えた押出機を用い、フィードブロックやマルチマニホールドを用いて複数層のポリプロピレン系シートに成形することができる。
ポリプロピレン系シートの具体的製造法の例としては、プロピレン系樹脂組成物（Ｘ）を、公知の単軸又は二軸のスクリュー押出機に通して、コートハンガーダイからシート状に押出した後、（内部で冷却水や油が循環している）金属ロール表面に、エアーナイフ、エアーチャンバー、硬質ゴムロール、スチールベルト、金属ロールにて押さえつけ冷却固化されることによって得ることができる。又、シート両面をスチールベルトで挟んで冷却固化することもできる。
このようなシートの冷却方法の中では、シート両面に金属ロール及び／又はスチールベルトを使用する方法が表面凹凸の少ないシート表面、つまり透明性に優れたシートを得られることから最も好ましい方法である。
【００４４】
［熱成形容器］
本発明の熱成形容器は、ポリプロピレン系シートを用い、固相圧空成形により得られる、容器の深さ／口径の比が１．０以上の深絞り構造を有するものである。
本発明の熱成形容器は、容器の形状が角型や丸型に関係無く、容器本体の底面部までの（最大）深さと容器本体の（最大）幅（口径）との比である絞り比が１．０以上である必要があり、１．２以上であることが望ましい。深絞り比は本明細書の実施例で例示するように、ノギス等で測定することができる。絞り比が１．０以上であるものは、一般に深絞り容器と呼ばれ、好ましくはプラグアシスト固相圧空成形で得られ、容器の剛性、衝撃強度に優れたものであるが、固相圧空成形では通常はレトルト処理による収縮の小さな容器は得られにくい。しかし、本発明の熱成形容器はレトルト処理による収縮の小さな容器である。
【００４５】
この様な熱成形容器は、ポリプロピレン系シートを用い、好ましくは該シートを主層の融解ピーク温度以下の温度で軟化させ、ポリプロピレンシートの成形に用いられ、好ましくはプラグアシスト固相圧空成形機により得ることができる。
このような成形における加熱方法としては、間接加熱、熱板加熱、熱ロール加熱などが挙げられる。該シートの融解ピーク温度を越える温度で成形を行うと、得られる熱成形容器の透明性、光沢、肉厚均一性が悪化し、アシストプラグに付着し、成形不能となる場合がある。
本発明の熱成形容器は、このような固相圧空成形を、ポリプロピレン系シートを構成する主層のプロピレン系樹脂組成物（Ｘ）の融解ピーク温度より低い温度でプラグアシスト成形にて行い、製造することが好ましい。
【００４６】
好ましい成形方法であるプラグアシスト熱成形は、プロピレン系樹脂組成物（Ｘ）からなる主層の融解ピーク温度以下で行う際、好ましくは融解ピーク温度較差５〜３０℃の範囲になるような温度で加熱をすることにより主層を軟化させ、次に、アシストプラグを押し下げることにより、ポリプロピレン系シートを容器状にし、固相圧空成形により容器状に予備賦形をして、引き続き、該予備賦形部分に対して、空気圧を付加して該ポリプロピレン系シートを金型キャビティ表面に密着させることにより深絞り構造の容器を成形することができる。
【００４７】
［熱成形容器の用途］
本発明の熱成形容器は、意匠性に優れレトルト処理が可能なため、食品容器、洗剤容器、医療用容器等の各種分野の容器に用いることができ、特に、飲料食品分野などにおいて、広く用いることができる。
【実施例】
【００４８】
以下、本発明を実施例によって具体的に説明するが、本発明は、これらの実施例によって限定されるものではない。以下の実施例における各種の製造条件や評価結果の値は、本発明の実施態様における上限又は下限の好ましい値としての意味をもつものであり、好ましい範囲は前記した上限又は下限の値と、下記実施例の値又は実施例同士の値との組み合わせで規定される範囲であってもよい。
なお、実施例及び比較例において、熱成形容器又はその構成成分についての諸物性は、下記の評価方法に従って測定、評価し、また、使用した樹脂（使用材料）としては下記のものを用いた。
【００４９】
［１．評価方法］
（１）メルトフローレート（ＭＦＲ）［単位：ｇ／１０分］：
プロピレン系樹脂（Ａ）は、ＪＩＳ  Ｋ７２１０：１９９９「プラスチック−熱可塑性プラスチックのメルトマスフローレイト（ＭＦＲ）及びメルトボリュームフローレイト（ＭＶＲ）の試験方法」のＡ法、条件Ｍ（２３０℃、２．１６ｋｇ荷重）に準拠して測定した。
【００５０】
（２）融解ピーク温度（Ｔｍ）：
セイコーインスツルメンツ社製ＤＳＣ６２００を使用し、プロピレン系樹脂組成物を５ｍｇアルミパンに充填し、室温から一旦２００℃まで昇温速度１００℃／分で昇温し、５分間保持した後に、１０℃／分で４０℃まで降温して、結晶化させた時の結晶最大ピーク温度（℃）として結晶化温度（Ｔｃ）を求め、その後、１０℃／分で２００℃まで昇温させた時の融解最大ピーク温度（℃）として融解ピーク温度（Ｔｍ）を求めた。
【００５１】
（３）容器の絞り比：
深絞り成形体の口部外径及び深さをノギスで測定し、その比（深さ／外径）を絞り比とした。
【００５２】
（４）容器成形温度：
容器成形機内の成形直前のシート表面温度を非接触式放射温度計で測定した。
【００５３】
（５）成形性（プラグ付着性）：
実施各例によって得られたポリプロピレン系シートを用いて３０分間連続して１２ｓｈｏｔ／ｍｉｎのスピードで容器成形を行い、ポリプロピレン系シートがプラグへ付着するかどうかを確認した。
○：ポリプロピレン系シートの付着なし
×：ポリプロピレン系シートの付着があり、成形不能
【００５４】
（６）熱レトルト性：
得られた熱成形容器を温度１２５℃のオーブン中で３０分間処理し、その前後の容積を測定し、体積収縮率を測定した。体積収縮率が小さいほど熱レトルト性に優れると評価される。
○：２．５％未満
×：２．５％以上
【００５５】
［２．使用材料］
（１）プロピレン系樹脂（Ａ）
プロピレン系樹脂（Ａ）として、以下のプロピレン樹脂を使用した。
「ＥＡ６Ａ」（商品名、日本ポリプロ社製、プロピレン単独重合体）
ＭＦＲ＝１．９ｇ／１０分  融解ピーク温度：１６８℃
「ＥＡ９Ｈ」（商品名、日本ポリプロ社製、プロピレン単独重合体）
ＭＦＲ＝０．５ｇ／１０分  融解ピーク温度：１６１℃
「ＭＡ３」（商品名、日本ポリプロ社製、プロピレン単独重合体）
ＭＦＲ＝１１ｇ／１０分  融解ピーク温度：１６０℃
「ＥＧ８Ｂ」（商品名、日本ポリプロ社製、エチレン−プロピレンランダム共重合体）
ＭＦＲ＝０．７５ｇ／１０分  融解ピーク温度：１４３℃
なお、ＭＡ３及びＥＧ８Ｂは、プロピレン系樹脂（Ａ）としての要件を満たさないものである。
【００５６】
（２）タルク
富士タルク社製のタルク（平均粒径１０μｍ）を使用した。
【００５７】
（実施例１）
上記ＥＡ６Ａ：９４重量％とタルク：６重量％からなる混合物１００重量部に対して、中和剤としてステアリン酸カルシウムを０．０５重量部、酸化防止剤としてテトラキス―［メチレン―３−（３’，５’−ジ−ｔ−ブチル−４’−ヒドロキシフェニル）プロピオネート］メタンを０．１重量部、酸化防止剤としてトリス−（２，４−ジ−ｔ−ブチルフェニル）フォスフアイトを０．１重量部配合したものを、温度１７０℃のゲレーションミキサーで溶融分散させ、溶融分散された混合物を口径６０ｍｍφの単軸押出機で、温度２３０℃で、押し出し、プロピレン系複合樹脂ペレットを得た。
スクリュー口径５０ｍｍの押出機にこのプロピレン系複合樹脂ペレットを投入し、樹脂温度２３０℃にて加熱溶融可塑化してＴ型ダイスより押出して得たポリプロピレン系シートを、表面温度が６０℃に制御された鏡面仕上げの金属製キャストロ−ルにて挟み、冷却固化させながら、１ｍ／分の速度で連続的に引き取り、幅５００ｍｍ、全体厚み２．０ｍｍのシートを得た。
次いで、このシートを用いて、固相圧空成形機ＲＤＭ５０Ｋ（イーリッヒ社製）で口径７５ｍｍφ、深さが１０５ｍｍの熱成形容器（絞り比１．４）を成形した。容器成形温度は１６２．７℃であった。
この熱成形容器について、前述の各種評価を行った。その結果を表−１に示す。
【００５８】
（実施例２）
ＥＡ６Ａ：９８重量％とタルク：２重量％にした以外は、実施例１と同様に実施した。
（実施例３）
ＥＡ６Ａ：８８重量％とタルク：１２重量％にした以外は、実施例１と同様に実施した。
（実施例４）
ＥＡ６Ａ：８０重量％とタルク：２０重量％にした以外は、実施例１と同様に実施した。
【００５９】
（実施例５）
ＥＡ６Ａ：６０重量％とタルク：４０重量％にした以外は、実施例１と同様に実施した。
（実施例６）
ＥＡ９Ｈ：９４重量％とタルク：６重量％にした以外は、実施例１と同様に実施した。（実施例７）
ＥＡ９Ｈ：９４重量％とタルク：６重量％からなる混合物１００重量部としたものに、造核剤として、リン酸２，２’−メチレンビス（４，６−ジ−ｔ−ブチルフェニル）ナトリウム塩（ＮＡ−１１、ＡＤＥＫＡ社製商品名）を０．１重量部添加した以外は、実施例１と同様に実施した。
【００６０】
（実施例８）
上記ＥＡ６Ａ：９４重量％とタルク：６重量％からなる混合物１００重量部に対して、中和剤としてステアリン酸カルシウムを０．０５重量部、酸化防止剤としてテトラキス―［メチレン−３−（３’，５’−ジ−ｔ−ブチル−４’−ヒドロキシフェニル）プロピオネート］メタンを０．１重量部、酸化防止剤としてトリス−（２，４−ジ−ｔ−ブチルフェニル）フォスフアイトを０．１重量部配合したものを、温度１７０℃のゲレーションミキサーで溶融分散させ、溶融分散された混合物を口径６０ｍｍφの単軸押出機で、温度２３０℃で、押し出し、プロピレン系複合樹脂ペレットを得た。
スクリュー口径５０ｍｍの押出機にこのプロピレン系複合樹脂ペレットを投入し、またスクリュー口径４０ｍｍの押出機にＥＶＯＨペレット（「ＢＸ６８０４Ｂ」、商品名、日本合成化学工業社製）を投入し、さらに、接着性層用として他のスクリュー口径４０ｍｍの押出機に接着性樹脂「モディックＰ６０４Ｖ」、商品名、三菱化学社製、接着性ポリプロピレン樹脂）を投入し、樹脂温度２３０℃にて加熱溶融可塑化してＴ型ダイスより共押出して得たポリプロピレン系シートを、表面温度が６０℃に制御された鏡面仕上げの金属製キャストロ−ルにて挟み、冷却固化させながら、１ｍ／分の速度で連続的に引き取り、幅５００ｍｍ、全体厚み２．０ｍｍ（プロピレン系複合樹脂層／接着性層／ＥＶＯＨ層／接着性層／プロピレン系複合樹脂層＝０．８８ｍｍ／０．０６ｍｍ／０．１２ｍｍ／０．０６ｍｍ／０．８８ｍｍ）の３種５層からなる多層シートを得た。
次いで、この多層シートを用いて、固相圧空成形機ＲＤＭ５０Ｋ（イーリッヒ社製）で口径７５ｍｍφ、深さが１０５ｍｍの熱成形容器（絞り比１．４）を成形した。容器成形温度は１６２．５℃であった。
この熱成形容器について、前述の各種評価を行った。その結果を表−１に示す。
【００６１】
（実施例９）
ＥＶＯＨの代わりに、メタキシリリレンアジパミド樹脂（商品名「ＭＸＤ６  Ｓ７００７」、三菱ガス化学社製）を用いた以外は、実施例７と同様に実施した。
評価結果を表−１に示す。
【００６２】
（比較例１）
タルクを使用しなかった以外は、実施例１と同様に実施した。その結果を表−２に示す。
（比較例２）
ＥＡ６Ａの代わりに、ＭＡ３：３５重量％とＥＡ６Ａ：６５重量％からなる混合物を用いた以外は、実施例１と同様に実施した。
（比較例３）
ＥＡ６Ａの代わりにＥＧ８Ｂを用いた以外は、実施例１と同様に実施した。
（比較例４）
ＥＡ６Ａの代わりにＥＡ９Ｈを用いた以外は、比較例１と同様に実施した。
以上の結果を表−２に示す。
【００６３】
【表１】
0005953968.tif 000002
【００６４】
【表２】
0005953968.tif 000003
【００６５】
上記表−１、表−２から明らかなように、本発明の規定を満足する実施例１〜９では、固相圧空成形でレトルト処理を想定した熱処理による収縮の小さな熱成形容器が安定的に得られたのに対し、本発明の規定を満たさない比較例１〜４で得られた熱成形容器は、レトルト処理を想定した熱処理で大きな収縮が起こり、商品価値の劣る熱成形容器であった。
【産業上の利用可能性】
【００６６】
本発明の熱成形容器は、固相圧空成形による意匠性に優れた、レトルト処理が可能な容器であるため、食品容器や飲料容器分野などにおいて、広く用いることができる。そのため、その産業上の利用可能性は非常に大きい。